"下地とする下地層の上に撥液性を有する機能性インクを塗布する工程と、前記塗布された機能性インクを乾燥させることで、当該機能性インクが塗布された領域の周縁にバンクを有するコーヒーステイン形状のバンク膜を形成する工程と、前記バンク膜の内側に、前記機能性インクとは異なる、電気機械変換膜用の機能性インクの塗布と、当該塗布された機能性インクの焼成とを繰り返し行って電気機械変換膜を形成する工程と、を含むことを特徴とする電気機械変換膜の製造方法。前記バンク膜の前記バンクを除く領域の膜厚は前記バンクの厚さよりも薄い、又は前記領域は前記下地層が露出していること、を特徴とする請求項1に記載の電気機械変換膜の製造方法。前記バンクの厚さは、前記電気機械変換膜の膜厚と略同一であること、を特徴とする請求項1又は2に記載の電気機械変換膜の製造方法。前記電気機械変換用の機能性インクは、少なくともPb、Zr、Tiのいずれかを含むこと、を特徴とする請求項1乃至3のいずれか一項に記載の電気機械変換膜の製造方法。前記バンク膜を形成する機能性インクは、前記電気機械変換用の機能性インクに用いた成分の一部を含むこと、を特徴とする請求項1乃至4のいずれか一項に記載の電気機械変換膜の製造方法。前記機能性インクは、インクジェット法を用いて滴下することを特徴とする請求項1乃至5のいずれか一項に記載の電気機械変換膜の製造方法。前記塗布された機能性インクの焼成にレーザを用いること、を特徴とする請求項1乃至6のいずれか一項に記載の電気機械変換膜の製造方法。請求項1乃至7のいずれか一項に記載の電気機械変換膜の製造方法で形成された圧電素子を用いたことを特徴とする液滴吐出ヘッド。請求項8に記載の液滴吐出ヘッドを備えたことを特徴とするインクジェット記録装置。上述した従来の電気機械変換膜の製造方法では、撥液、親液部のコントラストを利用してパターニングを行おうとした場合、コントラストのムラが即パターンのムラになってしまうため、膜厚にばらつきのないようにすることが難しかった。本発明は、上記に鑑みてなされたものであって、電気機械変換膜の膜厚にばらつきのないようにすることを可能とする技術を提供することを目的とする。上述した課題を解決し、目的を達成するために、本発明の一側面は、電気機械変換膜の製造方法において、下地とする下地層の上に撥液性を有する機能性インクを塗布する工程と、前記塗布された機能性インクを乾燥させることで、当該機能性インクが塗布された領域の周縁にバンクを有するコーヒーステイン形状のバンク膜を形成する工程と、前記バンク膜の内側に、前記機能性インクとは異なる、電気機械変換膜用の機能性インクの塗布と、当該塗布された機能性インクの焼成とを繰り返し行って電気機械変換膜を形成する工程とを含むことを特徴とする。本発明によれば、電気機械変換膜の膜厚にばらつきのないようにすることを可能とする、という効果を奏する。以下に添付図面を参照して、電気機械変換膜の製造方法、液滴吐出ヘッド及びインクジェット記録装置の一実施形態を詳細に説明する。インクジェット記録装置には、騒音が極めて小さくかつ高速印字が可能であり、更にはインクの自由度があり安価な普通紙を使用できるなど多くの利点がある。このために、インクジェット記録装置は、プリンタ、ファクシミリ、複写装置等の画像記録装置或いは画像形成装置として広く用いられている。インクジェット記録装置に使用される液滴吐出ヘッドは、インク滴を吐出するノズルと、このノズルが連通する加圧室インク流路、加圧液室、圧力室、吐出室、液室等とも称されると、加圧室内のインクを加圧する構成とを備え、インクを加圧することによってノズルからインク滴を吐出させている。インクを加圧する構成としては、圧電素子を用いて加圧室の壁面を形成している振動板を変形変位させることでインク滴を吐出させるピエゾ型の構成、加圧室内に配設した発熱抵抗体などの電気熱変換素子を用いてインクの膜沸騰でバブルを発生させてインク滴を吐出させるバブル型サーマル型のものなどがある。更にピエゾ型のものにはd33方向の変形を利用した縦振動型、d31方向の変形を利用した横振動ベンドモード型、更には剪断変形を利用したシェアモード型等がある。また、最近では半導体プロセスやMEMSの進歩により、Si基板に直接液室及びピエゾ素子を作り込んだ薄膜アクチュエータが考案されている。以下の実施形態では、d31方向の変形を利用した横振動ベンドモード型の圧電素子を例に、薄膜形成装置、薄膜形成方法、圧電素子の形成方法、液滴吐出ヘッド及びインクジェット記録装置を説明する。<ゾルゲル法による圧電体層の形成>圧電体層がPZTの場合は、酢酸鉛、ジルコニウムアルコキシド、チタンアルコキシド化合物を出発材料にし非特許文献1参照、共通溶媒としてメトキシエタノールに溶解させ均一溶液を得る。この均一溶媒をPZT前駆体溶液と呼ぶ。PZTとはジルコン酸鉛とチタン酸鉛の固溶体であり、その比率により特性が異なる。一般的に優れた圧電特性を示す組成は、PbZrO3とPbTiO3の比率が53:47の割合で、化学式で示すとPbZr0.53,Ti0.47O3、一般にPZT53/47と示される。酢酸鉛、ジルコニウムアルコキシド、チタンアルコキシド化合物の出発材料は、この化学式に従って秤量される。金属アルコキシド化合物は大気中の水分により容易に加水分解してしまうので、前駆体溶液に安定剤としてアセチルアセトン、酢酸、ジエタノールアミンなどの安定剤を適量、添加しても良い。PZT以外の複合酸化物としてはチタン酸バリウムなどが挙げられ、この場合はバリウムアルコキシド、チタンアルコキシド化合物を出発材料にし、共通溶媒に溶解させることでチタン酸バリウム前駆体溶液を作製することも可能である。下地となる基板全面にPZT膜を得る場合、スピンコートなどの溶液塗布法により塗膜を形成し、溶媒乾燥、熱分解、結晶化の各々の熱処理を施す。塗膜から結晶化膜への変態には体積収縮が伴うので、クラックフリーな膜を得るには一度の工程で100nm以下の膜厚が得られるように前駆体濃度の調整が必要になる。液滴吐出ヘッドの圧電素子として用いる場合、このPZT膜の膜厚は1μm~2μmが要求される。前述の方法でこの膜厚を得るには十数回、工程を繰り返す。ゾルゲル法によるパターン化した圧電体層の形成の場合には、下地となる基板の濡れ性を制御したPZT前駆体溶液の塗り分けをする。非特許文献2に示されているアルカンチオールの特定金属上に自己配列する現象白金族金属にチオールはSAM膜形成する。下部電極にPtを用い、その全面にSAM処理を行う。SAM膜上はアルキル基が配置しているので、疎水性になる。周知のフォトリソグラフィーエッチングにより、このSAM膜をパターニングする。レジスト剥離後も、パターン化SAM膜は残っているので、この部位は疎水性である。SAM除去した部位は白金表面なので親水性である。この表面エネルギーのコントラストを利用してPZT前駆体溶液の塗り分けをする。コントラストの程度にもよるが、PZT前駆体溶液はスピンコート法で全面塗布してもパターン状に塗り分けられる場合もある。なお、ドクターブレード塗工でも良い。また、ディップコートでもよい。PZT前駆体溶液の消費量を低減したい場合はインクジェット塗工でも良い。同様に凸版印刷でも可能である。図1-1~図3-4を参照して、3種類の方法図1-1~図1-4、図2-1~図2-4、図3-1~図3-4でアルカンチオールのSAM膜をパターニングする工程を示す。図1-1、図2-1、図3-1に示す、パターニングを開始する基板1の最表面は、言うまでもなくチオールとの反応性に優れた白金として説明する。アルカンチオールは分子鎖長により反応性や疎水撥水性が異なるものの、C6からC18の分子を一般的な有機溶媒アルコール、アセトン、トルエンなどに溶解させる濃度数モル/l。この溶液中に基板1を浸漬させ、所定時間後に取り出した後、余剰な分子を溶媒で置換洗浄し乾燥することで白金表面にSAM膜2を形成できる図1-2、図3-2。図1-1~図1-4の方法では、フォトリソグラフィーによりフォトレジスト3をパターン形成し図1-3、ドライエッチングによってフォトレジスト3でマスクされていないSAM膜2を除去し、加工に用いたフォトレジスト3を除去してSAM膜2のパターニングを終える図1-4。図2-1~図2-4の方法では、先にフォトレジスト3を形成し図2-2、次いでSAM処理を行う。SAM処理後の状態において、フォトレジスト3上にはSAM膜2は形成されない図2-3。次いで、フォトレジスト3を除去することで、SAM膜2のパターニングを終える図2-4。図3-1~図3-4の方法では、先ず、図1-1~図1-4で例示した方法と同じ工程を経てSAM膜2を形成する図3-2。次いで、フォトマスク4を介して紫外線を照射し、露光を行う図3-3。この露光により、未露光部分にはSAM膜2が残り、露光部分のSAM膜2が消失する図3-4。次いで、IJヘッド208図7参照によるインクジェット法でPZT前駆体を繰り返して塗布して薄膜形成を行う図4-1~図4-6。図4-1に示すように、SAM膜2の表面は疎水部分であり、SAM膜2で覆われていない基板1の表面は親水部分である。先ず、インクジェット法により、IJヘッド208からインク滴6を吐出させてバンク膜5を形成する図4-2。次いで、通常のゾルゲルプロセスに従って熱処理を行う。前駆体熱処理温度は有機物の燃焼温度:500°C、PZT結晶化温度:700°Cなどの高温処理によりSAM膜2が消失し、バンク膜5が焼成される図4-3。2回目以降の工程は以下の理由から簡便化できる図4-4~図4-6参照。SAM膜2は酸化物薄膜上には形成できない。よって、1回目の処理の後は、バンク膜5が無く、露出している基板1上のみにSAM膜2が形成される。本実施形態では、この自己組織化現象を用いる。従来のSAM膜2のパターン化とこれを利用した機能性色材カラーフィルター、ポリマー有機EL、ナノメタル配線のパターニングは1回のSAM処理と引き続き行われる機能性色材の配置で完了していたが、ゾルゲル法では一度に成膜出来る膜厚が少ないので、複数回繰り返す必要がある。毎回、フォトリソグラフィーエッチングによるパターン化SAM膜形成は工程が煩雑になる。本実施形態は、特にSAM膜が形成できない酸化物薄膜と、圧電素子として下部電極が構成要素であり、その下部電極にSAM膜が形成可能な組合せで初めて実現できるものである。1回目のパターン形成した基板1にSAM処理を行った後図4-4、PZT前駆体溶液の塗り分け塗工を行い図4-5、熱処理を施す図4-6ことで、PZT膜7を形成する。所望の膜厚になるまでこの工程を繰り返す。この方法によるパターン化は、セラミックス膜厚が5μmの厚さまで形成できる。下部電極として用いられる材料は耐熱性かつアルカンチオールとの反応によりSAM膜を形成する金属が選ばれる。銅や銀はSAM膜を形成するが大気下中、500°C以上の熱処理により変質してしまうので用いることは出来ない。さらに金は両条件を満たすものの、積層するPZT膜7の結晶化に不利に働くので使えない。白金、ロジウム、ルテニウム、イリジウム、の単金属や白金ロジウムなどの白金を主成分とした他の白金族元素との合金材料も有効である。シリコン基板上に配置する振動板は厚さ数ミクロンでシリコン酸化膜や窒化シリコン膜、酸化窒化シリコン膜、およびこれら各膜を積層した膜でも良い。また熱膨張差を考慮した酸化アルミニウム膜、ジルコニア膜などのセラミック膜でも良い。これら材料は絶縁体である。下部電極は圧電素子に信号入力する際の共通電極として電気的接続をするので、その下にある振動板は絶縁体か、もしくは導体であれば絶縁処理を施して用いることになる。シリコン系絶縁膜は熱酸化膜、CVD堆積膜を用い、金属酸化膜はスパッタリング法で成膜することが出来る。これら振動板上に白金族下部電極を配置する場合、膜密着力を強めるための密着層が必要となる図12参照。密着層として可能な材料はチタン、タンタル、酸化チタン、酸化タンタル、窒化チタン、窒化タンタルやこれら積層膜が有効である。以下、ゾルゲル法による電気機械変換素子膜の形成方法の詳細を説明する。図1-1~図1-4は、基板1の表面改質の工程を説明している。図1-1の基板1には図示されていない白金電極がスパッタにより表面に形成されている。図1-2は基板1の表面全体にSAM膜2が形成された状態を示している。SAM膜2は、アルカンチオール液に基板1をディップして自己配列させることで得られる。ここでは、CH3CH2-SHを使用した。図1-3は、PZT前駆体を形成する部分のSAM膜2を除去する際に、必要なSAM膜2を保護するためにフォトリソグラフィーによりフォトレジスト3をパターニングした状態を示している。図1-3に示した状態で、例えば酸素プラズマを基板1表面に照射することにより、PZT前駆体を形成する部分のSAM膜2を除去する。図1-4は、PZT前駆体を形成する部分のSAM膜2を除去した後にフォトレジスト3を剥離した状態を示している。図5に示すように、本工程により形成されたSAM膜2の純水に対する接触角は92度であり疎水性を示す。また、図6に示すように、SAM膜2を除去した基板2上のPtと純水との接触角は5度であり親水性を示す。なお、本実施形態では、SAM膜2を酸素プラズマで除去する例を説明したが、UV紫外光の照射でもよい。次に、図4-1~図4-6は、PZT前駆体をインクジェット法により図1-1~図1-4の工程で形成した基板1上の親水部に塗布する工程を説明している。図4-2に示すように、図1-4図4-1でパターニングされた親水領域にインクジェット法で薄膜形成を行う薄膜形成装置20図7参照のIJヘッド208よりPZT前駆体溶液を塗布する。図7は、本実施形態にかかる薄膜形成装置20の斜視図である。図7に示すように、薄膜形成装置20において、架台200上にはY軸駆動手段201が設置されている。このY軸駆動手段201により、基板202を搭載するステージ203はY-Y’方向に駆動される。なお、ステージ203は、真空や静電気などによって基板202をステージ203に固定するための吸着手段図示しないを備える。基板202は、この吸着手段によってステージ203で固定されている。なお、基板202の裏面側へレーザ光を照射するため詳細は後述する、ステージ203は、開口部分に基板202を嵌め込んで基板202を支える構成となっている。また、架台200上にはX軸支持部材204がY軸駆動手段201によりY-Y’方向に駆動されるステージ203を跨ぐように設置されている。X軸支持部材204には、X軸駆動手段205が取り付けられている。X軸駆動手段205にはZ軸駆動手段211に搭載されたヘッドスペース206が取り付けられている。このため、ヘッドスペース206は、ステージ203上においてX-X’方向及びZ-Z’方向に駆動される。ヘッドスペース206には、ステージ203に固定された基板202上にインク滴を吐出させるIJヘッド208IJ:インクジェットと、アライメント用カメラ215とが搭載されている。IJヘッド208にはインク供給用パイプ210が接続されている。IJヘッド208には、図示しないインクタンクからインク供給用パイプ210を介して機能性材料インクPZT前駆体溶液などが供給される。これにより、IJヘッド208は、ステージ203に設置された基板202の表面にPZT前駆体溶液などのインク滴を吐出させる。また、架台200上にはIJヘッド208の洗浄を行うためのヘッド洗浄機構212が設置されている。アライメント用カメラ215は、CCDイメージセンサやCMOSイメージセンサなどのデジタルカメラであり、Y軸駆動手段201、X軸駆動手段205、Z軸駆動手段211などの駆動を制御するCPUCentralProcessingUnit等の制御装置に接続されている。薄膜形成装置20では、アライメント用カメラ215によりステージ203に設置された基板202の表面を撮像し、その撮像画像をもとに制御装置が駆動を制御することで、基板202の表面に対するIJヘッド208のアライメントを行う。また、基板202の裏面に照射されるレーザ光を撮像し、その撮像画像をもとに制御装置が駆動を制御することで、そのレーザ光とIJヘッド208により基板202上に吐出されたインク滴とのアライメントを行う。なお、アライメント用カメラ215は複数のカメラを備える構成であってもよい。すなわち、IJヘッド208のアライメントと、レーザ光とインク滴のアライメントとを行うカメラを別々とした構成であってもよい。例えば、レーザ光を撮像するためのアライメント用カメラ215をステージ203側に設置し、基板202の裏側からの撮像を行ってもよい。アライメント用カメラ215を基板202の上部に設置する構成では、レーザ光の照射が基板202の裏面に行われることから、赤外線カメラ等での熱検知によるアライメントを行う。ヘッドスペース206のY-Y’方向反対側には、レーザヘッド213を備え、Z軸駆動手段211と連動して駆動するレーザ用Z軸駆動手段214が配されている。レーザ用Z軸駆動手段214は、X軸駆動手段205に取り付けられており、X-X’方向の動きをヘッドスペース206と共有する。したがって、ヘッドスペース206とレーザヘッド213とは、ステージ203に設置された基板202に対するY-Y’方向及びX-X’方向における動きが同期したものとなる。架台200上の、X-X’方向に駆動するレーザヘッド213の真下には、反射板216が設置されている。反射板216は、レーザヘッド213が照射するレーザ光を反射して基板202の真下まで導く。上述した薄膜形成装置20により、圧電層としてPZT53/47を成膜する。前駆体塗布液の合成は、出発材料に酢酸鉛三水和物、イソプロポキシドチタン、イソプロポキシドジルコニウムを用いた。酢酸鉛の結晶水はメトキシエタノールに溶解後、脱水した。化学両論組成に対し鉛量を10モル過剰にしてある。これは熱処理中のいわゆる鉛抜けによる結晶性低下を防ぐためである。イソプロポキシドチタン、イソプロポキシドジルコニウムをメトキシエタノールに溶解し、アルコール交換反応、エステル化反応を進め、先記の酢酸鉛を溶解したメトキシエタノール溶液と混合することでPZT前駆体溶液を合成した。このPZT濃度は0.1モル/lにした。一度のゾルゲル成膜で得られる膜厚は100nmが好ましく、前駆体濃度は成膜面積と前駆体塗布量の関係から適正化される従って0.1モル/lに限定されるものではない。また、このPZT前駆体溶液の組成は同一だが、溶媒の異なるバンク形成溶液も合成した。このバンク形成溶液は、バンク形成に必要な高さを形成する表面張力と粘度を持つ溶媒を更に加えている。なお、加える溶媒は、バンクの高さにより異なるものとする。具体的には、加える溶媒は、バンクの高さを形成する電気機械変換膜の膜厚と略同一とするように選択する。このように、バンクの高さを形成する電気機械変換膜の膜厚と略同一とすることで、成膜時の液漏れを回避でき、バンクの最も高い位置が突出することを防ぐことができる。また、バンク膜5のバンクを除く領域の膜厚はバンクの厚さよりも薄い、又はバンクを除く領域は下地層が露出していてよい。このように、バンク部分以外の膜厚を薄くすることで、下地の電極コンタクトへのバンク材料の影響コンタクト不良を低減できる。このバンク形成溶液を先のパターン化SAM膜上にインクジェット法で塗布した図4-2参照。インクジェット法によりSAM膜上には液滴を吐出せず親水部のみ吐出することで接触角のコントラストにより親水部上にのみ塗膜ができた。更に塗膜は撥液、親液の表面エネルギー差によりコーヒーステイン現象が引き起こされ、バンクが形成される。このバンクを有するバンク膜5を乾燥、有機物分解、結晶化処理を行うことで、図4-3に示す状態とする。その後、図4-4に示すように、バンク膜5内にPZT前駆体液をインクジェット法にて滴下し、乾燥、有機物分解を行い、PZT膜7を得る。その結果、PZT膜7にクラックなどは生じなかった。上述したように、バンクに囲まれた内側にPZT前駆体を滴下していけばよいので、本実施形態では、コントラストムラに起因するパターン崩れを大幅に低減でき、形成する電気機械変換膜の膜厚にばらつきが内容にすることができる。また、撥液処理を省略することもできるため大幅な時間短縮を図ることができる。図4-3に例示したバンク膜5内への塗布工程を6回繰り返して540nmのPZT膜7を得た後、結晶化熱処理温度700°CをRTA急速熱処理にて行った。その結果、PZT膜7にクラックなどの不良は生じなかった。さらにPZT前駆体のバンク膜5内への塗布→乾燥→有機物分解を6回繰り返し、結晶化処理をした。その結果、PZT膜7にクラックなどの不良は生じず、膜厚は1000nmに達した。このパターン化膜に上部電極白金を成膜し電気特性、電気-機械変換能圧電定数の評価を行った。図8は、本実施形態の薄膜形成で作成した圧電素子のP-Eヒステリシス曲線を示すグラフである。膜の比誘電率は1220、誘電損失は0.02、残留分極は19.3uC/cm2、抗電界は36.5kV/cmであり、通常のセラミック焼結体と同等の特性を持つことがわかった。電気-機械変換能は電界印加による変形量をレーザードップラー振動計で計測し、シミュレーションによる合わせ込みから算出した。その圧電定数d31は、-120pm/Vとなり、こちらもセラミック焼結体と同等の値であった。これは液滴吐出ヘッドとして十分設計できうる特性値である。なお、バンク形成用の溶液としてPZTではなくPTチタン酸塩やPZジルコン酸鉛にすること、すなわちバンク形成用の溶液は、PZTに用いた成分の一部を含み、Pb、Zr、Tiのいずれかを含むようにすることで、有機物分解や結晶化などの高温プロセスで起こる分解速度の違いによる組成変動を抑制でき、組成ズレによる耐圧低下を抑制できる。また、レーザで結晶化プロセスを行うことで、パターン外への熱によるダメージ熱応力の蓄積や基板1の角層の拡散が低減できる。図9は、本実施形態にかかる薄膜形成で形成された液滴吐出ヘッド40の構成を示す断面図である。図9に示すように、液滴吐出ヘッド40は、一つが一画素分のインク滴を吐出するものとして、所定の間隔で並べて形成される。本実施形態では、図中の圧電素子440が簡便な製造工程でかつバルクセラミックスと同等の性能を持つ形成でき、その後の圧力室421のための裏面からのエッチング除去、ノズル411を有するノズル板410を接合することで液滴吐出ヘッド40ができる。なお、図9では、圧力室421へインク液を供給するための供給手段、流路、流体抵抗についての記述は省略している。次に、上述した液滴吐出ヘッド40を搭載したインクジェット記録装置の一例について図10及び図11を参照して説明する。図10は、本実施形態にかかるインクジェット記録装置の斜視説明図である。図11は、本実施形態にかかるインクジェット記録装置の機構部分の側面説明図である。図10、11に示すように、インクジェット記録装置50は、記録装置本体81の内部に主走査方向に移動可能なキャリッジ93、キャリッジ93に搭載し、上述した薄膜形成で形成された液滴吐出ヘッドからなる記録ヘッド94、記録ヘッド94へインクを供給するインクカートリッジ95等で構成される印字機構部82等を収納する。記録装置本体81の下方部には前方側から多数枚の用紙83を積載可能な給紙カセット84或いは給紙トレイでもよいを抜き差し自在に装着することができ、また、用紙83を手差しで給紙するための手差しトレイ85を開倒することができ、給紙カセット84或いは手差しトレイ85から給送される用紙83を取り込み、印字機構部82によって所要の画像を記録した後、後面側に装着された排紙トレイ86に排紙する。印字機構部82は、図示しない左右の側板に横架したガイド部材である主ガイドロッド91と従ガイドロッド92とでキャリッジ93を主走査方向に摺動自在に保持し、このキャリッジ93にはイエローY、シアンC、マゼンタM、ブラックBkの各色のインク滴を吐出する、上述した薄膜形成で形成された液滴吐出ヘッドからなる記録ヘッド94を複数のインク吐出口ノズルを主走査方向と交差する方向に配列し、インク滴吐出方向を下方に向けて装着している。また、キャリッジ93には記録ヘッド94に各色のインクを供給するための各インクカートリッジ95を交換可能に装着している。インクカートリッジ95は上方に大気と連通する大気口、下方にはインクジェットヘッドへインクを供給する供給口を、内部にはインクが充填された多孔質体を有しており、多孔質体の毛管力により記録ヘッド94へ供給されるインクをわずかな負圧に維持している。また、記録ヘッド94としてここでは各色のヘッドを用いているが、各色のインク滴を吐出するノズルを有する1個のヘッドでもよい。ここで、キャリッジ93は後方側用紙搬送方向下流側を主ガイドロッド91に摺動自在に嵌装し、前方側用紙搬送方向上流側を従ガイドロッド92に摺動自在に載置している。そして、このキャリッジ93を主走査方向に移動走査するため、主走査モータ97で回転駆動される駆動プーリ98と従動プーリ99との間にタイミングベルト100を張装し、このタイミングベルト100をキャリッジ93に固定しており、主走査モータ97の正逆回転によりキャリッジ93が往復駆動される。一方、給紙カセット84にセットした用紙83を記録ヘッド94の下方側に搬送するために、給紙カセット84から用紙83を分離給装する給紙ローラ101及びフリクションパッド102と、用紙83を案内するガイド部材103と、給紙された用紙83を反転させて搬送する搬送ローラ104と、この搬送ローラ104の周面に押し付けられる搬送コロ105及び搬送ローラ104からの用紙83の送り出し角度を規定する先端コロ106とを設けている。搬送ローラ104は副走査モータ107によってギヤ列を介して回転駆動される。そして、キャリッジ93の主走査方向の移動範囲に対応して搬送ローラ104から送り出された用紙83を記録ヘッド94の下方側で案内する用紙ガイド部材である印写受け部材109を設けている。この印写受け部材109の用紙搬送方向下流側には、用紙83を排紙方向へ送り出すために回転駆動される搬送コロ111、拍車112を設け、さらに用紙83を排紙トレイ86に送り出す排紙ローラ113及び114と、排紙経路を形成するガイド部材115、116とを配設している。記録時には、キャリッジ93を移動させながら画像信号に応じて記録ヘッド94を駆動することにより、停止している用紙83にインク滴を吐出して1行分を記録し、用紙83を所定量搬送後次の行の記録を行う。記録終了信号または、用紙83の後端が記録領域に到達した信号を受けることにより、記録動作を終了させ用紙83を排紙する。また、キャリッジ93の移動方向右端側の記録領域を外れた位置には、記録ヘッド94の吐出不良を回復するための回復装置117を配置している。回復装置117はキャップ手段と吸引手段とクリーニング手段を有している。キャリッジ93は印字待機中にはこの回復装置117側に移動されてキャッピング手段で記録ヘッド94をキャッピングされ、吐出口部を湿潤状態に保つことによりインク乾燥による吐出不良を防止する。また、記録途中などに記録と関係しないインクを吐出することにより、全ての吐出口のインク粘度を一定にし、安定した吐出性能を維持する。吐出不良が発生した場合等には、キャッピング手段で記録ヘッド94の吐出口ノズルを密封し、チューブを通して吸引手段で吐出口からインクとともに気泡等を吸い出し、吐出口面に付着したインクやゴミ等はクリーニング手段により除去され吐出不良が回復される。また、吸引されたインクは、本体下部に設置された廃インク溜図示しないに排出され、廃インク溜内部のインク吸収体に吸収保持される。上述したインクジェット記録装置50においては、前述した薄膜形成で形成した液滴吐出ヘッドを用いた記録ヘッド94を搭載しているので、振動板駆動不良によるインク滴吐出不良がなく、安定したインク滴吐出特性が得られて、画像品質が向上する。"